(57)【要約】【課題】  硬化後の塗膜強度が強く、接着強度が高く、耐湿熱性試験において、接着強度が劣化しないという経時安定性に優れ、しかも、ラミネート加工後の外観にも優れる樹脂組成物、該樹脂組成物を含有してなる２液型ラミネート用接着剤、該接着剤からなる層を有する積層フィルム及び太陽電池のバックシートの提供。【解決手段】  数平均分子量（Ｍｎ）が８００〜３，０００の範囲である水酸基含有エポキシ樹脂（Ａ）、分子内に分岐構造を有し、重量平均分子量（Ｍｗ）が２０，０００〜１００，０００の範囲であり、かつ、分子量分布（Ｍｗ／Ｍｎ）が３．０以下であるポリエステルポリオール（Ｂ）、及びポリイソシアネート（Ｃ）を含有する樹脂組成物であって、（Ａ）の質量部と（Ｂ）の質量部の割合が、（Ａ）の質量部／（Ｂ）の質量部８０／２０〜５０／５０の範囲であることを特徴とする樹脂組成物、該樹脂組成物を含有する２液型ラミネート用接着剤。【選択図】  なし【特許請求の範囲】
【請求項１】
（１）数平均分子量（Ｍｎ）が８００〜３，０００の範囲である水酸基含有エポキシ樹脂（Ａ）、
（２）分子内に分岐構造を有し、重量平均分子量（Ｍｗ）が２０，０００〜１００，０００の範囲であり、かつ、分子量分布（Ｍｗ／Ｍｎ）が３．０以下であるポリエステルポリオール（Ｂ）、
及び
（３）ポリイソシアネート（Ｃ）を含有する樹脂組成物であって、
（Ａ）の質量部と（Ｂ）の質量部の割合が、（Ａ）の質量部／（Ｂ）の質量部＝８０／２０〜５０／５０の範囲であることを特徴とする樹脂組成物。
【請求項２】
さらに数平均分子量（Ｍｎ）が５００〜３，０００の範囲である水酸基含有ポリカーボネート樹脂（Ｄ）を含有する請求項１に記載の樹脂組成物。
【請求項３】
前記ポリイソシアネート化合物（Ｃ）に含まれるイソシアネート基のモル数［ＮＣＯ］と、前記水酸基含有エポキシ樹脂（Ａ）、及び前記ポリエステルポリオール（Ｂ）に含まれる水酸基の合計モル数［ＯＨ］との比［ＮＣＯ］／［ＯＨ］が１／２〜２／１の範囲である請求項１に記載の樹脂組成物。
【請求項４】
前記ポリイソシアネート化合物（Ｃ）に含まれるイソシアネート基のモル数［ＮＣＯ］と、前記水酸基含有エポキシ樹脂（Ａ）、前記ポリエステルポリオール（Ｂ）、及び前記水酸基含有ポリカーボネート樹脂（Ｄ）に含まれる水酸基の合計モル数［ＯＨ］との比［ＮＣＯ］／［ＯＨ］が１／２〜２／１の範囲である請求項２に記載の樹脂組成物。
【請求項５】
請求項１〜４の何れかに記載の樹脂組成物を含有する２液型ラミネート用接着剤。
【請求項６】
ポリエステルフィルム、フッ素フィルム、ポリオレフィンフィルム、金属箔からなる群から選ばれる１種類以上のフィルムと、請求項５記載の接着剤からなる接着層とを有する積層フィルム。
【請求項７】
請求項６記載の接着剤からなる接着層を有する太陽電池のバックシート。
【発明の詳細な説明】
【技術分野】
【０００１】
本発明は、湿熱条件下での基材接着性に優れる樹脂組成物、２液型ラミネート用接着剤、積層フィルム及び太陽電池のバックシートに関する。
【背景技術】
【０００２】
近年、石油、石炭をはじめとする化石燃料の枯渇が危ぶまれ、これらの化石燃料により得られる代替エネルギーを確保するための開発が急務とされている。このため原子力発電、水力発電、風力発電、太陽光発電等の種々の方法が研究され、実際の利用に及んでいる。太陽光エネルギーを電気エネルギーに直接変換することが可能な太陽光発電は、半永久的で無公害の新たなエネルギー源として実用化されつつあり、実際に利用される上での価格性能比の向上が目覚しく、クリーンなエネルギー源として非常に期待が高い。
【０００３】
太陽光発電に使用される太陽電池は、太陽光のエネルギーを直接電気エネルギーに変換する太陽光発電システムの心臓部を構成するものであり、シリコンなどに代表される半導体からできている。その構造としては、太陽電池素子を直列、並列に配線し、２０年程度の長期間にわたって素子を保護するために種々のパッケージングが施され、ユニット化されている。このパッケージに組み込まれたユニットは太陽電池モジュールと呼ばれ、一般に太陽光が当たる面をガラスで覆い、熱可塑性樹脂からなる充填材で間隙を埋め、裏面を封止シートで保護した構成となっている。熱可塑性樹脂からなる充填材としては、透明性が高く、耐湿性にも優れているという理由でエチレン−酢酸ビニル共重合樹脂（以下、ＥＶＡ樹脂）が用いられることが多い。
一方、裏面保護シートには、機械強度、耐候性、耐熱性、耐湿熱性、耐光性、といった特性が要求され、裏面保護シートを構成する接着剤には、長期信頼性のある接着強度が求められる。
【０００４】
従来、太陽電池モジュール用裏面保護シートとしては、電気絶縁性に優れるポリエチレンテレフタレートなどのポリエステルフィルムを用いた太陽電池モジュール用裏面保護シートが開発されており、ポリエステルフィルムを用いるデメリットとして挙げられる耐候性を改善させるべく、紫外線吸収剤を配合したフィルム（特許文献１）、ポリエステル中の環状オリゴマーの量を規定したフィルム（特許文献２、３）、ポリエステルの分子量を規定したフィルム（特許文献４）などを用いた裏面保護シートが開示されている。
【０００５】
また、前記フィルムと、エチレン酢酸ビニル共重合体（ＥＶＡ）が通常使用される封止材との接着性の低さを改善すべく、前記フィルムにＥＶＡを主成分とする熱接着性シートを接着剤により貼り合わせた裏面保護シートも開示されており、前記接着剤としてはウレタン系接着剤が使用されている（特許文献５〜７）。
特許文献８には、類似の樹脂組成物について、ポリエステルポリウレタンポリオール１００質量部に対しエポキシ樹脂を５〜２０質量部の範囲で含有する樹脂組成物が記載されている。
【先行技術文献】
【特許文献】
【０００６】
【特許文献１】特開２００１−１１１０７３号公報
【特許文献２】特開２００２−１００７８８号公報
【特許文献３】特開２００２−１３４７７１号公報
【特許文献４】特開２００２−２６３５４号公報
【特許文献５】特開２００８−８５２９４号公報
【特許文献６】特開２００７−３２０２１８号公報
【特許文献７】特開２００８−４６９１号公報
【特許文献８】特許５１７０３４９号公報
【発明の概要】
【発明が解決しようとする課題】
【０００７】
しかしながら、前記ウレタン系接着剤は、硬化後の塗膜強度が弱く、また、耐湿熱性試験において、接着強度が劣化するという経時安定性に問題点があり、しかも、ラミネート加工後の外観が悪い、という問題点もあった。
【０００８】
本発明が解決しようとする課題は、硬化後の塗膜強度が強く、接着強度が高く、耐湿熱性試験において、接着強度が劣化しないという経時安定性に優れ、しかも、ラミネート加工後の外観にも優れる樹脂組成物、該樹脂組成物を含有してなる２液型ラミネート用接着剤、該接着剤からなる層を有する積層フィルム及び太陽電池のバックシートを提供することにある。
【課題を解決するための手段】
【０００９】
本発明者らは上記課題を解決するために鋭意検討した結果、
（１）数平均分子量（Ｍｎ）が８００〜３，０００の範囲である水酸基含有エポキシ樹脂（Ａ）、
（２）分子内に分岐構造を有し、重量平均分子量（Ｍｗ）が２０，０００〜１００，０００の範囲であり、かつ、分子量分布（Ｍｗ／Ｍｎ）が３．０以下であるポリエステルポリオール（Ｂ）、
及び
（３）ポリイソシアネート（Ｃ）を含有する樹脂組成物であって、
（Ａ）の質量部と（Ｂ）の質量部の割合が、（Ａ）の質量部／（Ｂ）の質量部＝８０／２０〜５０／５０の範囲であることを特徴とする樹脂組成物を用いることにより、硬化後の塗膜強度が強く、接着強度が高く、耐湿熱性試験において、接着強度が劣化しないという経時安定性に優れ、しかも、ラミネート加工後の外観にも優れることを見出し、本発明を完成するに至った。
【００１０】
すなわち、本発明は以下の項目からなるものである。
１．（１）数平均分子量（Ｍｎ）が８００〜３，０００の範囲である水酸基含有エポキシ樹脂（Ａ）、
（２）分子内に分岐構造を有し、重量平均分子量（Ｍｗ）が２０，０００〜１００，０００の範囲であり、かつ、分子量分布（Ｍｗ／Ｍｎ）が３．０以下であるポリエステルポリオール（Ｂ）、
及び
（３）ポリイソシアネート（Ｃ）を含有する樹脂組成物であって、
（Ａ）の質量部と（Ｂ）の質量部の割合が、（Ａ）の質量部／（Ｂ）の質量部＝８０／２０〜５０／５０の範囲であることを特徴とする樹脂組成物、
２．さらに数平均分子量（Ｍｎ）が５００〜３，０００の範囲である水酸基含有ポリカーボネート樹脂（Ｄ）を含有する請求項１に記載の樹脂組成物、
３．前記ポリイソシアネート化合物（Ｃ）に含まれるイソシアネート基のモル数［ＮＣＯ］と、前記水酸基含有エポキシ樹脂（Ａ）、及び前記ポリエステルポリオール（Ｂ）に含まれる水酸基の合計モル数［ＯＨ］との比［ＮＣＯ］／［ＯＨ］が１／２〜２／１の範囲である１．に記載の樹脂組成物、
【００１１】
４．前記ポリイソシアネート化合物（Ｃ）に含まれるイソシアネート基のモル数［ＮＣＯ］と、前記水酸基含有エポキシ樹脂（Ａ）、前記ポリエステルポリオール（Ｂ）、及び前記水酸基含有ポリカーボネート樹脂（Ｄ）に含まれる水酸基の合計モル数［ＯＨ］との比［ＮＣＯ］／［ＯＨ］が１／２〜２／１の範囲である請２．に記載の樹脂組成物、
５．１．〜４．の何れかに記載の樹脂組成物を含有する２液型ラミネート用接着剤、
６．ポリエステルフィルム、フッ素フィルム、ポリオレフィンフィルム、金属箔からなる群から選ばれる１種類以上のフィルムと、５．記載の接着剤からなる接着層とを有する積層フィルム、
７．６．記載の接着剤からなる接着層を有する太陽電池のバックシート。  
【発明の効果】
【００１２】
本発明の樹脂組成物及び該樹脂組成物を含有する２液型ラミネート用接着剤は、硬化後の塗膜強度が強く、接着強度が高く、耐湿熱性試験において、接着強度が劣化しないという経時安定性に優れ、しかも、ラミネート加工後の外観にも優れるので、積層フィルム及び太陽電池のバックシートの接着剤として有用である。
【発明を実施するための形態】
【００１３】
本発明の樹脂組成物は、必須の成分として数平均分子量（Ｍｎ）が８００〜３，０００の範囲である水酸基含有エポキシ樹脂（Ａ）を含有する。
当該樹脂を含有することにより、一般に接着性の低いＰＶＦ（ポリフッ化ビニル）フィルムやＰＶＤＦ（ポリフッ化ビニリデン）フィルム等のフッ素系基材に対しても、高い接着性を発現することができる。前記エポキシ樹脂（Ａ）の数平均分子量（Ｍｎ）が８００未満の場合には、十分な接着強度が得られず、数平均分子量（Ｍｎ）が３，０００を超える場合には、本発明の樹脂組成物への溶解性が低下する。中でも、本発明の樹脂組成物への溶解性及び湿熱条件下での基材接着性により優れる点で、数平均分子量（Ｍｎ）が１，５００〜３，０００の範囲であるものがより好ましい。
【００１４】
前記水酸基含有エポキシ樹脂（Ａ）としては、例えば、ビスフェノールＡ型エポキシ樹脂、ビスフェノールＦ型エポキシ樹脂の如きビスフェノール型エポキシ樹脂；ビフェニル型エポキシ樹脂、テトラメチルビフェニル型エポキシ樹脂の如きビフェニル型エポキシ樹脂；ジシクロペンタジエン−フェノール付加反応型エポキシ樹脂、などが挙げられる。これらの水酸基含有エポキシ樹脂は、それぞれ単独で用いても良いし、二種類以上を併用しても良い。これらの中でも、湿熱条件下での基材接着性及び初期の接着強度に優れる樹脂組成物が得られる点で、ビスフェノール型エポキシ樹脂が好ましい。
【００１５】
また、本発明の樹脂組成物は、分子内に分岐構造を有し、重量平均分子量（Ｍｗ）が２０，０００〜１００，０００の範囲であり、かつ、分子量分布（Ｍｗ／Ｍｎ）が３．０以下であるポリエステルポリオール（Ｂ）を必須の成分として含有する。
【００１６】
前記ポリエステルポリオール（Ｂ）は、その分子内に分岐構造を有することにより、特に、ラミネート接着剤に用いた場合に、初期の接着性と耐湿熱接着性の向上に寄与するものである。
【００１７】
また、前記ポリエステルポリオール（Ｂ）の重量平均分子量（Ｍｗ）は、２０，０００〜１００，０００の範囲である。重量平均分子量（Ｍｗ）が前記範囲内にあることにより、硬化物が高い強度を示すものとなり、初期の接着強度に優れる樹脂組成物となる。また、樹脂組成物が塗工に適した粘度のものとなる。前記ポリエステルポリオール（Ｂ）の重量平均分子量（Ｍｗ）が２０，０００未満の場合には、初期の接着強度が低下する傾向にあり、粘度が低いため均一に塗工しにくい樹脂組成物となる。
一方、前記ポリエステルポリオール（Ｂ）の重量平均分子量（Ｍｗ）が１００，０００を超える場合には、粘度が高くなる傾向にあるために塗工し難い樹脂組成物となる。そのようなポリエステルポリオール（Ｂ）の重量平均分子量（Ｍｗ）は、初期の接着強度が高く、かつ、湿熱条件下での基材接着性にも優れる樹脂組成物が得られる点で、重量平均分子量（Ｍｗ）は上記の範囲であることが好ましい。
【００１８】
前記ポリエステルポリオール（Ｂ）の分子量分布（Ｍｗ／Ｍｎ）は３．０以下である。分子量分布（Ｍｗ／Ｍｎ）が前記範囲内とすることにより、２液型ラミネート用接着剤として用いた場合に、ラミネート加工後の外観に優れるという効果が発揮される。前記ポリエステルポリオール（Ｂ）の分子量分布（Ｍｗ／Ｍｎ）が３．０を越える場合には、２液型ラミネート用接着剤として用いた場合に、初期接着性が低下する傾向にある。
前記ポリエステルポリオール（Ｂ）の分子量分布（Ｍｗ／Ｍｎ）は３．０以下であることが好ましいが、なかでも○〜△の範囲であることがより好ましい。
【００１９】
また、前記ポリエステルポリオール（Ｂ）の数平均分子量（Ｍｎ）は、湿熱条件下での基材接着性に優れ、塗工に適した粘度の樹脂組成物となる点で、３，０００〜２０，０００の範囲であることが好ましく、５，０００〜１０，０００の範囲であることがより好ましい。
【００２０】
また、前記ポリエステルポリオール（Ｂ）の水酸基価は、湿熱条件下での基材接着性に優れる点で、２〜２０ｍｇＫＯＨ／ｇの範囲であることが好ましく、７〜１５ｍｇＫＯＨ／ｇの範囲であることがより好ましい。
【００２１】
前記ポリエステルポリオール（Ｂ）は、例えば、下記多塩基酸（Ｅ）と、下記多価アルコール（Ｆ）とを反応させることにより得られる。この場合、ポリエステルポリオール（Ｂ）の分子内に分岐構造を導入するために、多塩基酸（Ｅ）及び多価アルコール（Ｆ）のいずれか一種類以上の原料成分に３官能以上の化合物を用いる。
【００２２】
ここで、多塩基酸（Ｅ）は、二塩基酸（Ｅ１）と３官能以上の多塩基酸（Ｅ２）とが挙げられる。
前記二塩基酸（Ｅ１）としては、例えば、マロン酸、コハク酸、グルタル酸、アジピン酸、ピメリン酸、スベリン酸、アゼライン酸、セバシン酸、ウンデカン二酸、ドデカン二酸、トリデカン二酸、テトラデカン二酸、ペンタデカン二酸、ヘキサデカンニ酸、ヘプタデカン二酸、オクタデカン二酸、ノナデカン二酸、イコサン二酸の如き脂肪族二塩基酸；テトラヒドロフタル酸、マレイン酸、無水マレイン酸、フマル酸、シトラコン酸、イタコン酸、グルタコン酸の如き脂肪族不飽和二塩基酸及びその無水物；フタル酸、無水フタル酸、テレフタル酸、イソフタル酸、オルソフタル酸の如き芳香族二塩基酸及びその無水物などが挙げられる。
【００２３】
前記３官能以上の多塩基酸（Ｅ２）としては、例えば、１，２，５−ヘキサントリカルボン酸、１，２，４−シクロヘキサントリカルボン酸の如き脂肪族三塩基酸；トリメリット酸、無水トリメリット酸、１，２，５−ベンゼントリカルボン酸、２，５，７−ナフタレントリカルボン酸の如き芳香族三塩基酸及びその無水物などが挙げられる。
【００２４】
ここで、前記３官能以上の多塩基酸（Ｅ２）を用いることにより、本願発明のポリエステルポリオール（Ｂ）の分子内に分岐構造を導入することができる。
【００２５】
これら多塩基酸（Ｅ）はそれぞれ単独で用いても良いし、二種類以上を併用しても良い。中でも、湿熱条件下での基材接着性に優れ、かつ、塗工に適した粘度の樹脂組成物が得られる点で、脂肪族多塩基酸と、芳香族多塩基酸とを併用することが好ましく、その場合、全多塩基酸成分中に占める脂肪族多塩基酸の含有量が１０〜５０モル％の範囲で、芳香族多塩基酸５０〜９０モル％の範囲であることが好ましい。また、湿熱条件下での基材接着性により優れる樹脂組成物となる点で、前記脂肪族多塩基酸は、アジピン酸、ピメリン酸、スベリン酸、アゼライン酸、セバシン酸、ウンデカン二酸、ドデカン二酸、トリデカン二酸、テトラデカン二酸、ペンタデカン二酸、ヘキサデカンニ酸、ヘプタデカン二酸、オクタデカン二酸、ノナデカン二酸、イコサン二酸、１，２，５−ヘキサントリカルボン酸、１，２，４−シクロヘキサントリカルボン酸の如き炭素原子数が６〜２０の範囲である脂肪族多塩基酸が好ましく、スベリン酸、アゼライン酸、セバシン酸、ウンデカン二酸、ドデカン二酸、トリデカン二酸、１，２，５−ヘキサントリカルボン酸、１，２，４−シクロヘキサントリカルボン酸の如き炭素原子数が８〜１３の範囲である脂肪族多塩基酸がより好ましい。
【００２６】
また、多価アルコール（Ｆ）は、例えば、以下のジオール（Ｆ１）と、３官能以上のポリオール（Ｆ２）が挙げられる。多価アルコールは、それぞれ単独で用いることも、二種類以上を併用して用いることもできる。
【００２７】
前記ジオール（Ｆ１）としては、例えば、エチレングリコール、ジエチレングリコール、プロピレングリコール、１，３−プロパンジオール、１，２，２−トリメチル−１，３−プロパンジオール、２，２−ジメチル−３−イソプロピル−１，３−プロパンジオール、１，４−ブタンジオール、１，３−ブタンジオール、３−メチル−１，３−ブタンジオール、１，５−ペンタンジオール、３−メチル１，５−ペンタンジオール、ネオペンチルグリコール、１，６−ヘキサンジオール、１，４−ビス（ヒドロキシメチル）シクロヘサン、２，２，４−トリメチル−１，３−ペンタンジオールの如き脂肪族ジオール；ポリオキシエチレングリコール、ポリオキシプロピレングリコールの如きエーテルグリコール；前記脂肪族ジオールと、エチレンオキシド、プロピレンオキシド、テトラヒドロフラン、エチルグリシジルエーテル、プロピルグリシジルエーテル、ブチルグリシジルエーテル、フェニルグリシジルエーテル、アリルグリシジルエーテルの如き環状エーテル結合含有化合物との開環重合によって得られる変性ポリエーテルジオール；前記脂肪族ジオールと、ε−カプロラクトン等の種々のラクトン類との重縮合反応によって得られるラクトン系ポリエステルポリオール；ビスフェノールＡ、ビスフェノールＦの如きビスフェノール；ビスフェノールＡ、ビスフェノールＦの如きビスフェノールにエチレンオキサイド、プロプレンオキサイド等を付加して得られるビスフェノールのアルキレンオキサイド付加物、などが挙げられる。
【００２８】
前記３官能以上のポリオール（Ｆ２）としては、例えば、トリメチロールエタン、トリメチロールプロパン、グリセリン、ヘキサントリオール、ペンタエリスリトールの如き脂肪族ポリオール；前記脂肪族ポリオールと、エチレンオキシド、プロピレンオキシド、テトラヒドロフラン、エチルグリシジルエーテル、プロピルグリシジルエーテル、ブチルグリシジルエーテル、フェニルグリシジルエーテル、アリルグリシジルエーテルの如き環状エーテル結合含有化合物との開環重合によって得られる変性ポリエーテルポリオール；前記脂肪族ポリオールと、ε−カプロラクトンの如きラクトン類との重縮合反応によって得られるラクトン系ポリエステルポリオール、などが挙げられる。
【００２９】
これら多価アルコール（Ｆ）は、それぞれ単独で用いても良いし、二種類以上を併用しても良い。塗工性に優れる樹脂組成物となる点で、全多価アルコール成分中に占める前記脂肪族多価アルコールの含有量が４０モル％以上であることが好ましく、８０モル％以上であることがより好ましい。また、湿熱条件下での基材接着性がより優れる樹脂組成物が得られる点で、前記脂肪族多価アルコールが、炭素原子数が５以上の脂肪族多価アルコールが好ましく、前記脂肪族ジオールがより好ましい。
【００３０】
前記ポリエステルポリオール（Ｂ）を製造する方法としては、例えば、前記多塩基酸（Ｅ）と、前記多価アルコール（Ｆ）とを、エステル化触媒の存在下、１５０〜２７０℃の温度範囲で反応させる方法などが挙げられる。
【００３１】
また、本発明の樹脂組成物における前記ポリイソシアネート（Ｃ）は、前記水酸基含有エポキシ樹脂（Ａ）、前記ポリエステルポリオール（Ｂ）、下記水酸基含有ポリカーボネート樹脂（Ｄ）が含有する水酸基と反応する硬化剤として働く。該ポリイソシアネート（Ｃ）は、ジイソシアネート化合物（Ｃ１）と、３官能以上のポリイソシアネート化合物（Ｃ２）とが挙げられる。
【００３２】
前記ジイソシアネート化合物（Ｃ１）としては、例えば、ブタン−１，４−ジイソシアネート、ヘキサメチレンジイソシアネート、２，２，４−トリメチルヘキサメチレンジイソシアネート、２，４，４−トリメチルヘキサメチレンジイソシアネート、キシリレンジイソシアネート、ｍ−テトラメチルキシリレンジイソシアネートの如き脂肪族ジイソシアネート；シクロヘキサン−１，４−ジイソシアネート、イソホロンジイソシアネート、リジンジイソシアネート、ジシクロヘキシルメタン−４，４’−ジイソシアネート、１，３−ビス（イソシアネートメチル）シクロヘキサン、メチルシクロヘキサンジイソシアネート、イソプロピリデンジシクロヘキシル−４，４’−ジイソシアネート、ノルボルナンジイソシアネートの如き脂環族ジイソシアネート；１，５−ナフチレンジイソシアネート、４，４’−ジフェニルメタンジイソシアネート、４，４’−ジフェニルジメチルメタンジイソシアネート、４，４’−ジベンジルジイソシアネート、ジアルキルジフェニルメタンジイソシアネート、テトラアルキルジフェニルメタンジイソシアネート、１，３−フェニレンジイソシアネート、１，４−フェニレンジイソシアネート、トリレンジイソシアネート、キシリレンジイソシアネート、テトラメチルキシリレンジイソシアネートの如き芳香族ジイソシアネート、などが挙げられる。
【００３３】
前記３官能以上のポリイソシアネート化合物（Ｃ２）は、例えば、分子内にウレタン結合部位を有するアダクト型ポリイソシアネート化合物や、分子内にイソシアヌレート環構造を有するヌレート型ポリイソシアネート化合物が挙げられる。
前記分子内にウレタン結合部位を有するアダクト型ポリイソシアネート化合物は、例えば、ジイソシアネート化合物と多価アルコールとを反応させて得られる。該反応で用いるジイソシアネート化合物は、例えば、前記ジイソシアネート化合物（Ｃ１）として例示した各種のジイソシアネート化合物が挙げられ、これらはそれぞれ単独で使用しても良いし、二種類以上を併用しても良い。また、該反応で用いるポリオール化合物は、前記多価アルコール（Ｆ）として例示した各種のポリオール化合物や、多価アルコールと多塩基酸とを反応させて得られるポリエステルポリオール等が挙げられ、これらは、それぞれ単独で用いることも、二種類以上を併用して用いることもできる。
【００３４】
前記分子内に分子内にイソシアヌレート環構造を有するヌレート型ポリイソシアネート化合物は、例えば、ジイソシアネート化合物とモノアルコールおよび／又はジオールとを反応させて得られる。該反応で用いるジイソシアネート化合物は、例えば、前記ジイソシアネート化合物として例示した各種のジイソシアネート化合物が挙げられ、これらはそれぞれ単独で使用しても良いし、二種類以上を併用することもできる。また、該反応で用いるモノアルコールとしては、例えば、ヘキサノール、２−エチルヘキサノール、オクタノール、ｎ−デカノール、ｎ−ウンデカノール、ｎ−ドデカノール、ｎ−トリデカノール、ｎ−テトラデカノール、ｎ−ペンタデカノール、ｎ−ヘプタデカノール、ｎ−オクタデカノール、ｎ−ノナデカノール、エイコサノール、５−エチル−２−ノナノール、トリメチルノニルアルコール、２−ヘキシルデカノール、３，９−ジエチル−６−トリデカノール、２−イソヘプチルイソウンデカノール、２−オクチルドデカノール、２−デシルテトラデカノールなどが挙げられ、ジオールとしては前記多価アルコール（Ｆ）で例示した脂肪族ジオールなどが挙げられる。これらのモノアルコールやジオールは、それぞれ単独で用いることも、二種類以上を併用して用いることもできる。
【００３５】
これらポリイソシアネート（Ｃ）は、それぞれ単独で用いても良いし、二種類以上を併用しても良い。中でも、湿熱条件下での接着強度に優れる樹脂組成物が得られる点で、前記３官能以上のポリイソシアネート化合物（Ｃ２）が好ましく、ヌレート型ポリイソシアネート化合物がより好ましい。また、樹脂組成物を塗工に適した粘度に調節することが容易となる点で、前記ジイソシアネート化合物（Ｃ１）と、前記３官能以上のポリイソシアネート化合物（Ｃ２）とを併用することが好ましい。
この場合、湿熱条件下での基材接着性に優れ、かつ、塗工に適した粘度を示す樹脂組成物となる点で、両者の質量比［（Ｃ１）／（Ｃ２）］が５０／５０〜５／９５の範囲であることが好ましく、４０／６０〜１０／９０の範囲であることがより好ましく、３０／７０〜１５／８５の範囲であることが特に好ましい。
【００３６】
これらポリイソシアネート（Ｃ）の中でも、接着剤塗膜が黄変し難い点では、前記脂肪族ジイソシアネート化合物が好ましい。また、湿熱条件下での基材密着性に優れる点では、前記ヌレート型ポリイソシアネート化合物が好ましい。
【００３７】
本願発明の樹脂組成物は、水酸基含有エポキシ樹脂（Ａ）、ポリエステルポリオール（Ｂ）、及びポリイソシアネート（Ｃ）を必須の成分として含有するが、さらに、数平均分子量（Ｍｎ）が５００〜３，０００の範囲である水酸基含有ポリカーボネート樹脂（Ｄ）
を含有してもよく、当該樹脂を含有することにより、湿熱条件下での基材接着性に優れる樹脂組成物となる。数平均分子量（Ｍｎ）が５００未満の場合には、十分な接着強度が得られず、数平均分子量（Ｍｎ）が３，０００を超える場合には本発明の樹脂組成物への溶解性が低下する。中でも、本発明の樹脂組成物への溶解性及び湿熱条件下での基材接着性により優れる点で、数平均分子量（Ｍｎ）が４００〜２，０００の範囲であるものがより好ましい。
【００３８】
前記水酸基含有ポリカーボネート樹脂（Ｄ）は、より硬化性に優れる樹脂組成物となる点で、水酸基価が２０〜３００ｍｇＫＯＨ／ｇの範囲であることが好ましく、４０〜２５０ｍｇＫＯＨ／ｇの範囲であることがより好ましい。また、湿熱条件下での基材接着性に優れる点で、ポリカーボネートジオールであることが好ましい。
【００３９】
前記水酸基含有ポリカーボネート樹脂（Ｄ）は、例えば、多価アルコールとカルボニル化剤とを重縮合反応させる方法により製造することができる。
前記水酸基含有ポリカーボネート樹脂（Ｄ）の製造で用いるカルボニル化剤は、例えば、エチレンカーボネート、プロピレンカーボネート、ジメチルカーボネート、ジエチルカーボネート、ジブチルカーボネート、ジフェニルカーボネート等を挙げることができる。これらは、それぞれ単独で用いることも、二種類以上を併用して用いることもできる。
【００４０】
本発明では、前記ポリイソシアネート化合物（Ｃ）に含まれるイソシアネート基のモル数［ＮＣＯ］と、前記水酸基含有エポキシ樹脂（Ａ）、及び前記ポリエステルポリオール（Ｂ）に含まれる水酸基の合計モル数［ＯＨ］との比［ＮＣＯ］／［ＯＨ］を１／２〜２／１の範囲とすることにより、硬化性に優れる樹脂組成物となる。
【００４１】
また、樹脂組成物中に前記水酸基含有ポリカーボネート樹脂（Ｄ）を含有する場合には、同様の理由から、前記ポリイソシアネート化合物（Ｃ）に含まれるイソシアネート基のモル数［ＮＣＯ］と、前記水酸基含有エポキシ樹脂（Ａ）、前記ポリエステルポリオール（Ｂ）、及び前記水酸基含有ポリカーボネート樹脂（Ｄ）に含まれる水酸基の合計モル数［ＯＨ］との比［ＮＣＯ］／［ＯＨ］を１／２〜２／１の範囲とすることが好ましい。
【００４２】
前記本発明の課題を解決するために、本発明の樹脂組成物は、水酸基含有エポキシ樹脂（Ａ）の質量部とポリエステルポリオール（Ｂ）の質量部の割合が、（Ａ）の質量部／（Ｂ）の質量部＝８０／２０〜５０／５０の範囲であることを特徴とする。
この範囲を外れて（Ａ）の質量部の割合が大きくなる場合は、エージング後の接着強度が低くなり、一方、（Ｂ）の質量部の割合が大きくなる場合は、耐湿熱試験後の接着強度保持率が低下するので好ましくない。
【００４３】
本願発明の樹脂組成物は、更に、各種の溶剤を含有していても良い。前記溶剤は、例えば、アセトン、メチルエチルケトン（ＭＥＫ）、メチルイソブチルケトンの如きケトン系化合物；テトラヒドロフラン（ＴＨＦ）、ジオキソランの如き環状エーテル系化合物；酢酸メチル、酢酸エチル、酢酸ブチルの如きエステル系化合物；トルエン、キシレンの如き芳香族系化合物；カルビトール、セロソルブ、メタノール、イソプロパノール、ブタノール、プロピレングリコールモノメチルエーテルの如きアルコール系化合物、などが挙げられる。これらの溶剤は、単独で使用することも、二種類以上を併用して使用することもできる。
【００４４】
本発明の樹脂組成物は、更に、紫外線吸収剤、酸化防止剤、シリコン系添加剤、フッ素系添加剤、レオロジーコントロール剤、脱泡剤、帯電防止剤、防曇剤等の各種添加剤を含有しても良い。
【００４５】
本願発明の樹脂組成物は、種々のプラスチックフィルムを接着する為の２液型ラミネート用接着剤として好適に用いることができる。
前記種々のプラスチックフィルムは、例えば、ポリカーボネート、ポリエチレンテレフタレート、ポリメチルメタクリレート、ポリスチレン、ポリエステル、ポリオレフィン、エポキシ樹脂、メラミン樹脂、トリアセチルセルロース樹脂、ポリビニルアルコール、ＡＢＳ樹脂、ノルボルネン系樹脂、環状オレフィン系樹脂、ポリイミド樹脂、ポリフッ化ビニル樹脂、ポリフッ化ビニリデン樹脂等からなるフィルムが挙げられる。本願発明の２液型ラミネート用接着剤は、上記各種フィルムの中でも特に接着が難しいポリフッ化ビニル樹脂やポリフッ化ビニリデン樹脂からなるフィルムに対しても高い接着性を示す。
【００４６】
前記各種フィルム同士を接着する際、本願発明の２液型ラミネート用接着剤の使用量は、２〜１０ｇ／ｍ２の範囲であることが好ましい。
【００４７】
本願発明の２液型ラミネート用接着剤を用い、複数のフィルムを接着して得られる積層フィルムは、湿熱条件下でも高い接着性を有し、フィルム同士が剥がれ難い特徴がある。従って、本願発明の２液型ラミネート用接着剤は、屋外等の厳しい環境下で用いる積層フィルム用途に好適に用いることができ、このような用途としては、例えば、太陽電池のバックシートを製造する際の接着剤などが挙げられる。
【実施例】
【００４８】
以下、本発明を具体的な合成例、実施例を挙げてより詳細に説明するが、本発明はこれら実施例に限定されるものではない。なお、以下の例において、「部」及び「％」は、特に断りがない限り、「質量部」及び「質量％」をそれぞれ表わす。
【００４９】
（製造例１）ポリエステルポリオール（Ｂ）の製造例
攪拌棒、温度センサー、精留管を有するフラスコに、エチレングリコール３７９部、イソフタル酸１９９部、テレフタル酸２９９部、セバシン酸５８２部及び有機チタン化合物０．７部を仕込み、乾燥窒素をフラスコ内にフローさせ攪拌しながら２３０〜２５０℃に加熱しエステル化反応を行った。２３０〜２５０℃到達１時間後、フラスコ内を５Ｔｏｒｒ以下まで減圧し加熱撹拌した。酸価が１．０ｍｇＫＯＨ／ｇ以下となったところで反応を停止し、数平均分子量が５１０００、重量平均分子量９００００、水酸基価１０．０のポリエステルポリオールを得た。１００℃まで冷却後、酢酸エチルで固形分８０％に希釈した樹脂溶液をポリエステルポリオール（Ｂ）とする。
【００５０】
（実施例１〜４）
表１に示す配合比率で、エポキシ樹脂（Ａ１）としてＪＥＲ１００７（分子量約２９００，三菱化学社製）、ポリエステルポリオール（Ｂ）として製造例１で作製したポリエステルポリオール（Ｂ）を混合した。更にポリイソシアネート（Ｃ）としてヌレート型スミジュールＮ３３００（住友バイエルウレタン社製）を一括混合して接着剤組成物を調整した。
【００５１】
但し、表中の［ＮＣＯ］／［ＯＨ］は、ポリイソシアネート化合物（Ｃ）に含まれるイソシアネート基のモル数［ＮＣＯ］と、前記水酸基含有エポキシ樹脂（Ａ）、及び前記ポリエステルポリオール（Ｂ）に含まれる水酸基の合計モル数［ＯＨ］との比［ＮＣＯ］／［ＯＨ］、又は、
ポリイソシアネート化合物（Ｃ）に含まれるイソシアネート基のモル数［ＮＣＯ］と、前記水酸基含有エポキシ樹脂（Ａ）、前記ポリエステルポリオール（Ｂ）、及び前記水酸基含有ポリカーボネート樹脂（Ｄ）に含まれる水酸基の合計モル数［ＯＨ］との比［ＮＣＯ］／［ＯＨ］を表す。
【００５２】
（実施例５）
表１に示す配合比率で、ＪＥＲ１００７（分子量約２９００，三菱化学社製）の替わりに、エポキシ樹脂（Ａ２）としてＪＥＲ１００４（分子量約１６５０，三菱化学社製）を用いた他は実施例１と同様にして接着剤組成物を調整した。
【００５３】
（実施例６）
表１に示す配合比率で、ＪＥＲ１００７（分子量約２９００，三菱化学社製）の替わりに、エポキシ樹脂（Ａ３）としてＪＥＲ１００１（分子量約９００，三菱化学社製）を用いた他は実施例１と同様にして接着剤組成物を調整した。
【００５４】
（実施例７、８）
表１に示す配合比率で、実施例１と同様にして接着剤組成物を調整した。
【００５５】
（実施例９〜１１）
表１に示す配合比率で、ポリカーボネート（Ｄ）として、プラクセルＣＤ２１０（ダイセル化学性)を更に追加して用いて、実施例１と同様にして接着剤組成物を調整した。
【００５６】
（比較例１）
表２に示す配合比率で、ＪＥＲ１００７（分子量約２９００，三菱化学社製）の替わりに、エポキシ樹脂（ａ１）としてＪＥＲ１００９（分子量約３８００  三菱化学社製）を用いた他は実施例１と同様にして接着剤組成物を調整した。
【００５７】
（比較例２）
表２に示す配合比率で、ＪＥＲ１００７（分子量約２９００，三菱化学社製）の替わりに、エポキシ樹脂（ａ２）としてＪＥＲ８２８（分子量約３７０三菱化学社製）を用いた他は実施例１と同様にして接着剤組成物を調整した。
【００５８】
（比較例３〜６）
表２に示す配合比率で、実施例１と同様にして接着剤組成物を調整した。
【００５９】
（評価サンプルの作製）
原反として１２５μｍ厚のＰＥＴフィルム（東レ（株）Ｘ１０Ｓ）を用い、上記の各接着剤組成物を５〜６ｇ／ｍ２（乾燥質量）に塗装して、貼合用フィルムとして２５μｍ厚のフッ素フィルム（旭硝子（株）アフレックス２５ＰＷ）を用い、評価サンプルを得た。評価サンプルは、５０℃、７２時間、エージングした後、評価に供した。
【００６０】
（数平均分子量（Ｍｎ）及び重量平均分子量（Ｍｗ）の測定）
下記条件のゲルパーミアーションクロマトグラフィー（ＧＰＣ）により測定した。
測定装置  ；東ソー株式会社製  ＨＬＣ−８２２０ＧＰＣ
カラム    ；東ソー株式会社製  ＴＳＫ−ＧＵＡＲＤＣＯＬＵＭＮ  ＳｕｐｅｒＨＺ−Ｌ
＋東ソー株式会社製  ＴＳＫ−ＧＥＬ  ＳｕｐｅｒＨＺＭ−Ｍ×４
検出器    ；ＲＩ（示差屈折計）
データ処理；東ソー株式会社製  マルチステーションＧＰＣ−８０２０ｍｏｄｅｌＩＩ
測定条件  ；カラム温度  ４０℃
溶媒        テトラヒドロフラン
流速        ０．３５ｍＬ／分
標準      ；単分散ポリスチレン
試料      ；樹脂固形分換算で０．２質量％のテトラヒドロフラン溶液をマイクロフィルターでろ過したもの（１００μＬ）
【００６１】
（接着力の評価）
作製した評価サンプルを、引っ張り試験機（ＳＨＩＭＡＤＺＵ社製；ＡＧＳ５００ＮＧ）で、剥離速度３００ｍｍ／ｍｉｎで引っ張った際の強度（Ｎ／１５ｍｍ、Ｔ型剥離）を接着力として、初期、及び１２１℃１００％環境下で２５時間、５０時間、７５時間暴露後に測定した。
【００６２】
（湿熱条件下での接着力の測定）
前記方法で作成した評価サンプルについて、引っ張り試験機（ＳＨＩＭＡＤＺＵ社製「ＡＧＳ５００ＮＧ」）を用い、剥離速度スピード３００ｍｍ／ｍｉｎ、強度Ｎ／１５ｍｍの条件下でＴ型剥離試験を行い、その強度を接着力として評価した。評価サンプルの初期の接着力と、１２１℃、湿度１００％環境下で２５時間、５０時間、７５時間暴露した後のサンプルの接着力を測定した。
【００６３】
（耐湿熱性の評価）
前記接着力の評価で測定した評価サンプルの初期の接着力と、１２１℃、湿度１００％環境下で７５時間暴露した後のサンプルの接着力とを比較し、暴露後の接着力が初期の接着力の８０％以上であったものを◎、６０％以上であったものを○、４０％以上６０％未満であったものを△、４０％未満であったものを×として評価した（表中の保持率で評価）。
【００６４】
【表１】
2015067669.tif 000002
【００６５】
【表２】
2015067669.tif 000003
【００６６】
上記の実施例比較例により、水酸基含有エポキシ樹脂（Ａ）の質量部とポリエステルポリオール（Ｂ）の質量部の割合が、（Ａ）の質量部／（Ｂ）の質量部＝８０／２０〜５０／５０の範囲であることが、本発明の課題を解決することが明らかとなった。
例えば、実施例１と比較例３との対比により、（Ａ）の質量部／（Ｂ）の質量部が本発明の範囲内にある場合が、接着力が強いことが明らかである。
また、イソシアネート基のモル数［ＮＣＯ］と、水酸基の合計モル数［ＯＨ］との比［ＮＣＯ］／［ＯＨ］が１／２〜２／１の範囲である樹脂組成物が、本発明の課題を解決することが明らかとなった。
例えば、実施例３と比較例５との対比により、上記［ＮＣＯ］／［ＯＨ］が本発明の範囲内にある場合が、硬化性、耐湿熱性に優れた接着剤が得られることが明らかである。
【産業上の利用可能性】
【００６７】
本発明の樹脂組成物は、２液型ラミネート用接着剤、ポリエステルフィルム、フッ素フィルム、ポリオレフィンフィルム、金属箔からなる群から選ばれる１種類以上のフィルムと、請求項５記載の接着剤からなる接着層とを有する積層フィルム、太陽電池のバックシート等としての利用が可能である。